СПОСОБ ПОЛУЧЕНИЯ СШИТОГО КАРБОКСИМЕТИЛИРОВАННОГО ЛИГНОУГЛЕВОДНОГО МАТЕРИАЛА

2
3
Способ получения сшитого карбоксиметилированного лигноуглеводного материала, включающий щелочную обработку в среде пропанола-2 в мольном соотношении ОН-группы ЛУМ: NaOH равное 1:1 при температуре 60°С в течение 120 мин и последующее карбоксиметилирование монохлорацетатом натрия при мольном соотношении ОН-группы ЛУМ: ClCHCOONa равное 1:0,5 в течении 60 мин при температуре 60°С, отличающийся тем, что совместно с монохлоацетатом натрия добавляют трихлоруксусную кислоту при мольном соотношении ОН-группы ЛУМ: ClCHCOOH равное 1:(0,025-0,600), после чего продукт отмывают подкисленной минеральной кислотой этанолом и высушивают на воздухе.